КАТАЛИТИЧЕСКИЙ КОМПОЗИТ

1. Каталитический композит, который содержит: каталитический материал на носителе, каталитический материал содержит палладиевый компонент и подложку композита диоксида церия - диоксида циркония, диоксид церия присутствует в количестве от 10 до 70 мас.%, где в основном весь диоксид церия находится в тесном контакте с, по крайней мере, частью палладиевого компонента, и каталитический материал эффективен для в основном одновременного окисления оксида углерода и углеводородов и уменьшения оксидов азота.
2. Композит по п.1, где диоксид церия присутствует в количестве от 20 до 50%.
3. Композит по п.1 или 2, где молярное отношение палладия к церию в тесном контакте находится от 1:3000 до 1:30.
4. Композит по п.1 или 2, где композит диоксида церия - диоксида циркония содержит диоксид церия в количестве, по меньшей мере, 5 мас.% от композита диоксида церия - диоксида циркония.
5. Композит по п.1 или 2, где композит диоксида церия - диоксида циркония дополнительно содержит оксид лантана, оксид неодимия, оксид празеодимия, самарий, оксид иттрия или их комбинации.
6. Композит по п.1 или 2, где палладиевый компонент связан на композите диоксида церия - диоксида циркония в количестве, по меньшей мере, 0,1 мас.% от композита диоксида церия - диоксида циркония.
7. Способ для обработки газа, содержащего углеводороды, оксид углерода и оксиды азота, способ включает: контактирование газа в выхлопном потоке бензинового двигателя с каталитическим материалом на носителе, каталитический материал содержит палладиевый компонент и подложку композита диоксида церия - диоксида циркония, диоксид церия присутствует в количестве от 10 до 70 мас.%, где в основном весь диоксид церия находятся в тесном контакте с, по крайней мере, частью палладиевого компонента и каталитический материал эффективен для в основном одновременного окисления оксида углерода и углеводородов и уменьшения оксидов азота.
8. Каталитический композит содержит: каталитический материал на носителе, каталитический материал содержит драгоценный металл, выбранный из палладиевого компонента, и компонент хранения кислорода, компонент хранения кислорода присутствует в количестве, по крайней мере, 10 мас.%, где в основном весь компонент хранения кислорода находится в тесном контакте с палладиевым компонентом, и каталитический материал эффективен для в основном одновременного окисления оксида углерода и углеводородов и уменьшения оксидов азота.
9. Композит по п.8, в котором каталитический материал в основном не содержит других компонентов драгоценного металла.
10. Композит по п.8 или 9, в котором выбросы оксида углерода, углеводородов и оксидов азота уменьшены по сравнению со сравнительным композитом, содержащим палладиевый компонент и компонент хранения кислорода в количестве, по крайней мере, 10 мас.%, где часть компонента хранения кислорода не находится в тесном контакте с палладиевым компонентом.
11. Композит по п.8 или 9, содержащий три слоя каталитического материала на носителе, каталитический материал содержит:
внутренний слой, размещенный на носителе, содержащий подложку оксида алюминия с сильно развитой поверхностью в количестве от 10 до 50 мас.% от слоя, по крайней мере, один композит диоксида церия - диоксида циркония в количестве, достаточном, чтобы обеспечить содержание компонента хранения кислорода в слое от 20 до 40 мас.%, один или больше промотор, стабилизатор или связующее, и необязательно палладий в количестве от 0 до 15 мас.% палладия в каталитическом материале;
средний слой, размещенный на внутреннем слое, содержащий палладиевый компонент в количестве от 30 до 70 мас.% от палладия в каталитическом материале, стабилизированную оксидом лантана подложку оксида алюминия с сильно развитой поверхностью в количестве от 40 до 70 мас.% от слоя, по крайней мере, один композит диоксида церия - диоксида циркония в количестве, достаточном, чтобы обеспечить содержание компонента хранения кислород в слое от 10 до 20 мас.%, и один или больше промотор, стабилизатор или связующее; и
внешний слой, размещенный на среднем слое, содержащий палладиевый компонент в количестве от 30 до 70 мас.% от палладия в каталитическом материале, стабилизированную диоксидом циркония подложку оксида алюминия с сильно развитой поверхностью в количестве от 50 до 80 мас.% от слоя, по крайней мере, один композит диоксида церия - диоксида циркония в количестве, достаточном, чтобы обеспечить содержание компонента хранения кислорода в слое от 10 до 20 мас.%, и один или больше промотор, стабилизатор или связующее.
12. Композит по п.8 или 9, содержащий два слоя каталитического материала на носителе, каталитический материал содержит:
внутренний слой, размещенный на носителе, содержащий палладиевый компонент в количестве от 30 до 70 мас.% от палладия в каталитическом материале, стабилизированную оксидом лантана подложку оксида алюминия с сильно развитой поверхностью в количестве от 10 до 40 мас.% от слоя, по крайней мере, один композит диоксида церия - диоксида циркония в количестве, достаточном, чтобы обеспечить содержание компонента хранения кислорода в слое от 25 до 40 мас.%, и один или больше промотор, стабилизатор или связующее; и
внешний слой, размещенный на внутреннем слое, содержащий палладиевый компонент в количестве от 30 до 70 мас.% от палладия в каталитическом материале, стабилизированную диоксидом циркония подложку оксида алюминия с сильно развитой поверхностью в количестве от 40 до 70 мас.% от слоя, по крайней мере, один композит диоксида церия - диоксида циркония в количестве, достаточном, чтобы обеспечить содержание компонента хранения кислорода в слое в диапазоне от 10 до 20 мас.%, и один или больше промотор, стабилизатор или связующее.
13. Способ получения каталитического композита, способ включает:
формирование каталитического материала путем связывания количества драгоценного металла, выбранного из палладиевого компонента на подложке, содержащей компонент хранения кислорода и один или больше промотор, стабилизатор или связующее, таким образом, чтобы каталитический материал содержал компонент хранения кислорода в количестве, по крайней мере, 10%;
нанесение каталитического материала на носитель и
высушивание каталитического материала и носителя для того, чтобы сформировать каталитический композит;
где в основном весь компонент хранения кислорода находится в тесном контакте с палладиевым компонентом и каталитический материал эффективен для в основном одновременного окисления оксида углерода и углеводородов и уменьшения оксидов азота.
14. Выхлопная система, эффективная для в основном одновременного окисления оксида углерода и углеводородов и уменьшения оксидов азота, система, включающая комбинацию первого композита и второго композита, где первый композит расположен выше второго композита и содержит драгоценный металл, выбранный из палладиевого компонента и компонента хранения кислорода, компонент хранения кислорода присутствует в количестве, по крайней мере, 10 мас.%, где в основном весь компонент хранения кислорода находится в тесном контакте с палладиевым компонентом; и второй композит содержит каталитический материал, имеющий компонент родия, присутствующий в малом количестве.
3
15. Выхлопная система по п.14, в которой компонент родия присутствует в количестве не более чем 2 г/фут.